(57)【要約】【課題】耐傷性の良好な無端ベルトを提供すること。【解決手段】基材及び表面離型層を有し、前記表面層の正接損失（ｔａｎδ）のピーク温度をＴ（℃）としたとき、Ｔ℃以上Ｔ＋７０℃以下における前記表面層の前記正接損失（ｔａｎδ）は、０．７以上１．０以下である、無端ベルトである。【選択図】なし【特許請求の範囲】
【請求項１】
基材及び表面層を有し、
前記表面層の正接損失（ｔａｎδ）のピーク温度をＴ（℃）としたとき、Ｔ℃以上Ｔ＋７０℃以下における前記表面層の前記正接損失（ｔａｎδ）は、０．７以上１．０以下である、無端ベルト。
【請求項２】
前記表面層は、シロキサン系樹脂を有する、請求項１に記載の無端ベルト。
【請求項３】
第１の回転体と、
前記第１の回転体に接触して記録媒体を挟み込む挟込領域を形成する第２の回転体と、を有し、
前記第１の回転体及び前記第２の回転体の少なくとも一方は、請求項１又は請求項２に記載の無端ベルトを含む、画像定着装置。
【請求項４】
静電潜像保持体と、
前記静電潜像保持体表面上に静電潜像を形成する静電潜像形成手段と、
前記静電潜像をトナーにより現像してトナー像を形成する現像手段と、
前記トナー像を記録媒体に転写する転写手段と、
前記記録媒体に前記トナー像を定着する定着手段と、を備え、
前記定着手段は、請求項３に記載の画像定着装置である、画像形成装置。
【発明の詳細な説明】
【技術分野】
【０００１】
本発明は、無端ベルト、画像定着装置、及び画像形成装置に関する。
【背景技術】
【０００２】
電子写真方式を用いた複写機、プリンタ等の画像形成装置では、例えばドラム状に形成された感光体（感光体ドラム）を一様に帯電し、この感光体ドラムを画像情報に基づいて制御された光で露光して感光体ドラム上に静電潜像を形成する。そして、この静電潜像をトナーによって可視像（トナー像）とし、このトナー像を感光体ドラム上から中間転写ベルトに一次転写した後、さらに中間転写ベルトから記録紙に二次転写した後、定着装置によってこのトナー像を記録紙に定着する。
【０００３】
定着装置としては、例えば、加熱源を有し回転移動する加熱定着ロールと、この加熱定着ロールに接触し且つ共に回転移動する無端状の加圧ベルトと、この加圧ベルトの内側に配設されて、加圧ベルトを加熱定着ロールに向けて押圧して当該加圧ベルトと加熱定着ロールとの間に接触部を形成する押圧部材とを備え、この接触部にシートを通過させることで、当該シート上の未定着トナー像を加熱加圧定着するように構成したものが知られている（例えば特許文献１参照）。
【０００４】
定着装置に用いる上記加熱定着ロールとしては、例えば、離型性と耐摩耗性とを両立させるため、ローラ状基材の外面に、特定のフッ素樹脂混合物により形成されたフッ素樹脂層を有する定着ローラが開示されている（例えば特許文献２参照）。また、離型性と耐傷性を同時に満足させるため、芯金とプライマー層とフッ素樹脂製のトップ層とを具備し、プライマー層及びトップ層の少なくとも一方にガラス粒子が混入した定着用ローラが開示されている（例えば特許文献３参照）。
【０００５】
一方、特許文献４には、良好な摺動特性が得られる無端状の定着用ベルトとして、ポリイミド樹脂、ポリエーテルスルホン樹脂およびポリエーテルケトン樹脂から選択された樹脂中に、導電性無機微粉末および低表面エネルギー樹脂微粉末を分散してなる樹脂組成物より形成され、表面における水滴との接触角が１００°以上、裏面における水滴との接触角が９０°未満、かつ、ヤング率が３００００ｋｇ／ｃｍ２以上である定着用ベルトが開示されている。
【０００６】
また特許文献４には、転写時のトナー飛散がなく良質の画質が得られ、かつ、除電機構が不要である中間転写ベルトとして、ポリイミド樹脂、ポリエーテルスルホン樹脂およびポリエーテルケトン樹脂から選択された樹脂中に、導電性無機微粉末および低表面エネルギー樹脂微粉末を分散してなる樹脂組成物より形成され、低表面エネルギー樹脂微粉末が、中間転写体の内部よりも表面に多く分散されている中間転写体が開示されている。
【先行技術文献】
【特許文献】
【０００７】
【特許文献１】特開平１１−２４４５７号公報
【特許文献２】特開平１０−１４２９９０号公報
【特許文献３】特開２００１−１８３９３５号公報
【特許文献４】特開平１１−２３１６８４号公報
【発明の概要】
【発明が解決しようとする課題】
【０００８】
本発明の目的は、表面離型層における正接損失の値を考慮しない場合に比べ、耐傷性の良好な無端ベルトを提供することである。
【課題を解決するための手段】
【０００９】
上記課題は、以下の本発明により達成される。
すなわち請求項１に係る発明は、
基材及び表面層を有し、
前記表面層の正接損失（ｔａｎδ）のピーク温度をＴ（℃）としたとき、Ｔ℃以上Ｔ＋７０℃以下における前記表面層の前記正接損失（ｔａｎδ）は、０．７以上１．０以下である、無端ベルトである。
【００１０】
請求項２に係る発明は、
前記表面層は、シロキサン系樹脂を有する、請求項１に記載の無端ベルトである。
【００１１】
請求項３に係る発明は、
第１の回転体と、
前記第１の回転体に接触して記録媒体を挟み込む挟込領域を形成する第２の回転体と、を有し、
前記第１の回転体及び前記第２の回転体の少なくとも一方は、請求項１又は請求項２に記載の無端ベルトを含む、画像定着装置である。
【００１２】
請求項４に係る発明は、
静電潜像保持体と、
前記静電潜像保持体表面上に静電潜像を形成する静電潜像形成手段と、
前記静電潜像をトナーにより現像してトナー像を形成する現像手段と、
前記トナー像を記録媒体に転写する転写手段と、
前記記録媒体に前記トナー像を定着する定着手段と、を備え、
前記定着手段は、請求項３に記載の画像定着装置である、画像形成装置である。
【発明の効果】
【００１３】
請求項１に係る発明によれば、表面層における正接損失の値を考慮しない場合に比べ、耐傷性が良好である。
【００１４】
請求項２に係る発明によれば、シロキサン系樹脂を含有しない場合に比べ、離型性が良好である。
【００１５】
請求項３に係る発明によれば、無端ベルトの表面層における正接損失の値を考慮しない場合に比べ、無端ベルトの耐傷性が良好であることにより、無端ベルト表面の傷に起因する画像欠陥が抑制される。
【００１６】
請求項４に係る発明によれば、無端ベルトの表面層における正接損失の値を考慮しない場合に比べ、無端ベルトの耐傷性が良好であることにより、無端ベルト表面の傷に起因する画像欠陥が抑制される。
【図面の簡単な説明】
【００１７】
【図１】本発明の一実施形態に係る無端ベルトの概略構成を示す斜視図である。
【図２】本発明の一実施形態に係る無端ベルトの端面図である。
【図３】本発明の一実施形態に係る無端ベルトを用いた画像形成装置を示す概略構成図である。
【図４】本発明の一実施形態に係る無端ベルトを用いた画像定着装置を示す概略構成図である。
【図５】本発明の一実施形態に係る無端ベルトを用いた他の画像定着装置を示す概略構成図である。
【図６】本発明の一実施形態に係る無端ベルトを用紙搬送ベルトとして用いた画像形成装置を示す概略構成図である。
【発明を実施するための形態】
【００１８】
以下、本発明に係る実施形態について、図面を参照しつつ説明する。なお、同一の作用・機能を有する部材には、全図面を通して同じ符合を付与し、重複する説明は省略することがある。
【００１９】
［無端ベルト］
図１は、本実施形態に係る無端ベルトを示す斜視図（一部、断面で表わしている）であり、図２は、図１において矢印Ａの方向から見た、無端ベルトの端面図である。
図１及び図２に示すように、本実施形態の無端ベルト１は、基材２と、基材２の表面に積層された表面層３と、を有する無端状のベルトであり、表面層３の正接損失の値（以下、「ｔａｎδ値」と称する場合がある）のピーク温度をＴ℃としたとき、Ｔ℃以上Ｔ＋７０℃以下における表面層３のｔａｎδ値が０．７以上１．０以下である。
【００２０】
上記ｔａｎδ値は、粘弾性に属する特性であり、動的粘弾性測定により得られる。具体的には、測定装置としてレオバイブロン（エーアンドデイ社製）を用い、測定サンプルをパラレルプレートにセットし、ノーマルフォースを０とした後に、１０Ｈｚの振動周波数で正弦波振動を与え、−５０℃から２００℃で測定する。
【００２１】
本実施形態に係る無端ベルトが上記構成であることにより、無端ベルト表面の耐傷性が良好となる。その理由は定かではないが、以下のように推測される。
画像形成装置内の定着ベルト等として無端ベルトを用いると、記録媒体の先端などにより無端ベルトの表面に傷がつく場合がある。特に、無端ベルトの表面離型性を向上させるために、表面層の材料としてＰＦＡ（パーフロロアルコキシエチルエーテル共重合体）を用いる場合は、無端ベルト表面に傷がつきやすくなる場合がある。また、このように従来表面層として一般的に用いられてきた材料では、ｔａｎδ値のピーク温度よりも高温の領域（例えばＰＦＡでは１１０℃以上の領域）において、ｔａｎδ値が大きく低下することが多い。
【００２２】
一方、本実施形態では、無端ベルト１における表面層３のＴ℃以上Ｔ＋７０℃以下におけるｔａｎδ値が上記範囲である。ここでｔａｎδ値は、貯蔵弾性率と損失弾性率の比率を表すものであり、ｔａｎδ値が大きいほど柔軟性が高い特性をもつことを意味する。すなわち本実施形態では、Ｔ＋７０℃においても、表面層３のｔａｎδ値が大きく低下せずに上記範囲内であるため、温度の上昇と共に表面層のｔａｎδ値が大きく低下する場合に比べ、表面層３の柔軟性が高く、表面に傷がついても自己修復性により傷が修復されると考えられる。そのため、無端ベルト１の耐傷性が高く、無端ベルト１を定着ベルト等に用いると、ベルト表面の傷に起因する画像欠陥等が抑制される。
【００２３】
上記ｔａｎδ値は、上記の通りＴ℃以上Ｔ＋７０℃以下において、０．７以上１．０以下であり、０．８以上１．０以下がより好ましい。
表面層３のＴ℃以上Ｔ＋７０℃以下におけるｔａｎδ値を上記範囲とする方法としては、例えば、ｔａｎδ値が０．７以上１．０以下である樹脂を、表面層３を形成する材料として用いる方法が挙げられる。
【００２４】
表面層３に用いられる材料種としては、例えば、シロキサン系樹脂、ウレタン系樹脂等が挙げられ、これらを１種単独で又は２種以上混合して用いてもよい。上記樹脂を２種以上混合して用いる形態としては、具体的には、例えば、シロキサン系樹脂にウレタン系樹脂を分散させて用いる形態等が挙げられる。
【００２５】
シロキサン系樹脂としては、具体的には、例えば、ポリジメチルシロキサン（ＰＤＭＳ）系の液状シリコーンを硬化させたものなどが挙げられ、その中でもシリコーンゴムが好ましい。該シリコーンゴムとしては、例えば、ＲＴＶシリコーンゴム、ＨＴＶシリコーンゴムなどが挙げられ、具体的には、ポリジメチルシリコーンゴム（ＭＱ）、メチルビニルシリコーンゴム（ＶＭＱ）、メチルフェニルシリコーンゴム（ＰＭＱ）などが挙げられる。
【００２６】
ウレタン系樹脂は、具体的には、例えば、ポリエステルポリオール、ポリエーテルポリオール、カプロラクトンエステルポリオール、ポリカーボネートエステルポリオール、シリコーンポリオールなどを、ジフェニルメタンジイソシアネート、トリレンジイソシアネート、ナフタレンイソシアネート、ヘキサメチレンジイソシアネートなどと、ウレタン結合させることで得られる。
【００２７】
Ｔ℃以上Ｔ＋７０℃以下におけるｔａｎδ値が上記範囲である樹脂としては、例えば、上記材料種の樹脂において、架橋の度合いを変えること（例えば、全体における架橋剤の割合を調整すること等）によって、ｔａｎδの値を調整されたもの等が挙げられる。
【００２８】
表面層３は、シロキサン系樹脂（シロキサン結合を有する高分子化合物）を有することが好ましい。シロキサン系樹脂の具体例は上記の通りである。表面層３がシロキサン樹脂を有することにより、無端ベルト１の表面における離型性が向上する。
【００２９】
表面層３のガラス転移温度としては、５０℃以上１５０℃以下が好ましい。表面層３のガラス転移温度が上記範囲であることにより、表面層３の耐熱性が良好となる。
また表面層３の厚さとしては、例えば、５μｍ以上４００μｍ以下が挙げられる。
【００３０】
無端ベルト１の用途としては、例えば、画像形成装置内における定着ベルト、中間転写ベルト、記録媒体搬送ベルト等が挙げられる。
【００３１】
以下、無端ベルト１を定着ベルトとして用いる場合について説明する。
基材２に用いられる材質としては、耐熱性の材料が好ましく、具体的には、公知の各種プラスチック材料および金属材料のものの中から選択して使用される。
【００３２】
プラスチック材料のなかでは一般にエンジニアリングプラスチックと呼ばれるものが適しており、例えばフッソ樹脂、ポリイミド（ＰＩ）、ポリアミドイミド（ＰＡＩ）、ポリベンズイミダゾール（ＰＢＩ）、ポリエーテルエーテルケトン（ＰＥＥＫ）、ポリサルフォン（ＰＳＵ）、ポリエーテルスルホン（ＰＥＳ）、ポリフェニレンサルファイド（ＰＰＳ）、ポリエーテルイミド（ＰＥＩ）、全芳香族ポリエステル（液晶ポリマー）などが好ましい。また、この中でも機械的強度、耐熱性、耐摩耗性、耐薬品性等に優れる熱硬化性ポリイミド、熱可塑性ポリイミド、ポリアミドイミド、ポリエーテルイミド、フッ素樹脂などが好ましい。
【００３３】
また、基材２に用いられる金属材料としては、特に制限は無く、各種金属や合金材料が使用され、例えばＳＵＳ、ニッケル、銅、アルミ、鉄などが好適に使用される。また、前記耐熱性樹脂や前記金属材料を複数積層してもよい。
【００３４】
以下、無端ベルト１を中間転写ベルト又は記録媒体搬送ベルトとして用いる場合について説明する。
【００３５】
基材２に用いる素材としては、ポリイミド系樹脂、ポリアミドイミド系樹脂、ポリエステル系樹脂、ポリアミド系樹脂、フッ素系樹脂等が挙げられ、これらの中でもポリイミド系樹脂およびポリアミドイミド系樹脂を用いることがより好ましい。なお、基材は環状（無端状）であればつなぎ目があってもなくてもよく、また基材２の厚さは、通常０．０２から０．２ｍｍが好ましい。
【００３６】
無端ベルト１を画像形成装置の中間転写ベルトや記録媒体搬送ベルトとして用いる場合、１×１０９Ω／□から１×１０１４Ω／□の範囲に表面抵抗率を、１×１０８から１×１０１３Ωｃｍの範囲に体積抵抗率を制御することが好ましい。そのため前記のように必要に応じて、基材２や表面層３に、導電剤として、ケッチェンブラック、アセチレンブラックなどのカーボンブラック、グラファイト、アルミニウム、ニッケル、銅合金などの金属または合金、酸化スズ、酸化亜鉛、チタン酸カリウム、酸化スズ−酸化インジウムまたは酸化スズ−酸化アンチモン複合酸化物などの金属酸化物、ポリアニリン、ポリピロール、ポリサルフォン、ポリアセチレンなどの導電性ポリマーなどを添加することが好ましい（ここで、前記ポリマーにおける「導電性」とは体積抵抗率が１０７Ω・ｃｍ未満を意味する）。これら導電剤は、単独または２種以上が併用して使用される。
【００３７】
ここで、上記表面抵抗率および体積抵抗率は、（株）ダイヤインスツルメント製ハイレスタＵＰＭＣＰ−４５０型ＵＲプローブを用いて、２２℃、５５％ＲＨの環境下で、ＪＩＳ−Ｋ６９１１に従い測定される。
【００３８】
いずれの用途の場合においても、無端ベルト１は、基材２と表面層３との間に弾性層を含んでもよい。弾性層の材料としては、例えば、各種ゴム材料が用いられる。各種ゴム材料としては、例えば、ウレタンゴム、エチレン・プロピレンゴム（ＥＰＭ）、シリコーンゴム、フッ素ゴム（ＦＫＭ）などが上げられ、特に耐熱性、加工性に優れたシリコーンゴムが好ましい。該シリコーンゴムとしては、例えば、ＲＴＶシリコーンゴム、ＨＴＶシリコーンゴムなどが挙げられ、具体的には、ポリジメチルシリコーンゴム（ＭＱ）、メチルビニルシリコーンゴム（ＶＭＱ）、メチルフェニルシリコーンゴム（ＰＭＱ）、フルオロシリコーンゴム（ＦＶＭＱ）などが挙げられる。
【００３９】
電磁誘導方式の定着装置における定着ベルトとして無端ベルト１を用いる場合は、基材２と表面層３との間に、発熱層を設けてもよい。
発熱層に用いられる材料としては、例えば非磁性金属が挙げられ、具体的には、例えば、金、銀、銅、アルミニウム、亜鉛、錫、鉛、ビスマス、ベリリュウム、アンチモン、およびこれらの合金（これらを含む合金）等の金属材料が挙げられる。
発熱層の膜厚としては、５から２０μｍの範囲とすることが好ましく、７から１５μｍの範囲とすることがより好ましく、８から１２μｍの範囲とすることが特に好ましい。
【００４０】
［画像形成装置、画像定着装置］
＜第１実施形態＞
次に、前記実施形態の無端ベルトを用いた第１実施形態の画像形成装置について説明する。図３は、前記実施形態に係る無端ベルトを、定着装置の加圧ベルトとして備えたタンデム式の、画像形成装置の要部を説明する模試図である。
【００４１】
具体的には、画像形成装置１０１は、感光体７９（静電潜像保持体）と、感光体７９の表面を帯電する帯電ロール８３と、感光体７９の表面を露光し静電潜像を形成するレーザー発生装置７８（静電潜像形成手段）と、感光体７９表面に形成された潜像を、現像剤を用いて現像し、トナー像を形成する現像器８５（現像手段）と、現像器８５により形成されたトナー像が感光体７９から転写される中間転写ベルト８６（中間転写体）と、トナー像を中間転写ベルト８６に転写する１次転写ロール８０（第１の転写手段）と、感光体７９に付着したトナーやゴミ等を除去する感光体清掃部材８４と、中間転写ベルト８６上のトナー像を記録媒体に転写する２次転写ロール７５（第２の転写手段）と、記録媒体上のトナー像を定着する定着装置７２（定着手段）と、を含んで構成されている。感光体７９と１次転写ロール８０は、図３に示すとおり感光体７９直上に配置していてもよく、感光体７９直上からずれた位置に配置していてもよい。
【００４２】
さらに、図３に示す画像形成装置１０１の構成について詳細に説明する。
画像形成装置１０１においては、感光体７９の周囲に、反時計回りに帯電ロール８３、現像器８５、中間転写ベルト８６を介して配置された１次転写ロール８０、感光体清掃部材８４が配置され、これら１組の部材が、１つの色に対応した現像ユニットを形成している。また、この現像ユニット毎に、現像器８５に現像剤を補充するトナーカートリッジ７１がそれぞれ設けられており、各現像ユニットの感光体７９に対して、帯電ロール８３の（感光体７９の回転方向）下流側であって現像器８５の上流側の感光体７９表面に画像情報に応じたレーザー光を照射するレーザー発生装置７８が設けられている。
【００４３】
４つの色（例えば、シアン、マゼンタ、イエロー、ブラック）に対応した４つの現像ユニットは、画像形成装置１０１内において水平方向に直列に配置されており、４つの現像ユニットの感光体７９と１次転写ロール８０との転写領域を挿通するように中間転写ベルト８６が設けられている。中間転写ベルト８６は、その内面側に以下の順序で反時計回りに設けられた、支持ロール７３、支持ロール７４、および駆動ロール８１により張架され、ベルト張架装置９０を形成している。なお、４つの１次転写ロールは支持ロール７３の（中間転写ベルト８６の回転方向）下流側であって支持ロール７４の上流側に位置する。また、中間転写ベルト８６を介して駆動ロール８１の反対側には中間転写ベルト８６の外周面を清掃する転写清掃部材８２が駆動ロール８１に対して圧接するように設けられている。
【００４４】
また、中間転写ベルト８６を介して支持ロール７３の反対側には用紙供給部７７から用紙経路７６を経由して搬送される記録用紙の表面に、中間転写ベルト８６の外周面に形成されたトナー像を転写するための２次転写ロール７５が、支持ロール７３に対して接触するように設けられている。
【００４５】
また、画像形成装置１０１の底部には記録媒体を収容する用紙供給部７７が設けられ、用紙供給部７７から用紙経路７６を経由して２次転写部を構成する支持ロール７３と２次転写ロール７５との接触部を通過するように、記録媒体が供給される。この接触部を通過した記録媒体は、更に定着装置７２の接触部を挿通するように不図示の搬送手段により搬送され、最終的に画像形成装置１０１の外へと排出される。
【００４６】
次に、図３に示す画像形成装置１０１を用いた画像形成方法について説明する。トナー像の形成は各現像ユニット毎に行なわれ、帯電ロール８３により反時計方向に回転する感光体７９表面を帯電した後に、レーザー発生装置７８（露光装置）により帯電された感光体７９表面に潜像（静電潜像）を形成し、次に、この潜像を現像器８５から供給される現像剤により現像してトナー像を形成し、１次転写ロール８０と感光体７９との接触部に運ばれたトナー像を矢印Ｃ方向に回転する中間転写ベルト８６の外周面に転写する。なお、トナー像を転写した後の感光体７９は、その表面に付着したトナーやゴミ等が感光体清掃部材８４により清掃され、次のトナー像の形成に備える。
【００４７】
各色の現像ユニット毎に現像されたトナー像は、画像情報に対応するように中間転写ベルト８６の外周面上に順次重ね合わされた状態で、２次転写部に運ばれ２次転写ロール７５により、用紙供給部７７から用紙経路７６を経由して搬送されてきた記録用紙表面に転写される。トナー像が転写された記録用紙は、更に定着装置７２の接触部を通過する際に加圧加熱されることにより定着され、記録媒体表面に画像が形成された後、画像形成装置外へと排出される。
【００４８】
―定着装置（画像定着装置）―
図４は、本実施形態に係る画像形成装置１０１内に設けられた定着装置７２の概略構成図である。図４に示す定着装置７２は、回転駆動する回転体としての定着ロール６１０と、無端ベルト６２０（加圧ベルト）と、無端ベルト６２０を介して定着ロール６１０を加圧する圧力部材である圧力パッド６４０とを備えて構成されている。なお、圧力パッド６４０は、無端ベルト６２０と定着ロール６１０とが相対的に加圧されていればよい。従って、無端ベルト６２０側が定着ロール６１０に加圧されても良く、定着ロール６１０側が無端ベルト６２０に加圧されても良い。
【００４９】
定着ロール６１０は、金属製のコア（円筒状芯金）６１１の周囲に耐熱性の弾性層６１２及び離型層６１３を積層して構成されたものである。定着ロール６１０の内部には、挟込領域において未定着トナー像を加熱する加熱手段の一例としてのハロゲンランプ６６０が配設されている。加熱手段としては、ハロゲンランプに限られず、発熱する他の発熱部材を用いてもよい。
【００５０】
一方、定着ロール６１０の表面には感温素子６９０が接触して配置されている。この感温素子６９０による温度計測値に基づいて、ハロゲンランプ６６０の点灯が制御され、定着ロール６１０の表面温度が設定温度（例えば、１５０℃）に維持される。
【００５１】
無端ベルト６２０は、内部に配置された圧力パッド６４０とベルト走行ガイド６３０と、図示しないエッジガイドによって回転自在に支持されている。そして、挟込領域Ｎにおいて定着ロール６１０に対して加圧された状態で接触して配置されている。  
【００５２】
圧力パッド６４０は、無端ベルト６２０の内側において、無端ベルト６２０を介して定着ロール６１０に加圧される状態で配置され、定着ロール６１０との間で挟込領域Ｎを形成している。圧力パッド６４０は、幅の広い挟込領域Ｎを確保するためのプレ挟込部材６４１を挟込領域Ｎの入口側に配置し、定着ロール６１０に歪みを与えるための剥離挟込部材６４２を挟込領域Ｎの出口側に配置している。
【００５３】
さらに、無端ベルト６２０の内周面と圧力パッド６４０との摺動抵抗を小さくするために、プレ挟込部材６４１及び剥離挟込部材６４２の無端ベルト６２０と接する面に低摩擦シート６８０が設けられている。そして、圧力パッド６４０と低摩擦シート６８０とは、金属製のホルダ６５０に保持されている。
【００５４】
さらに、ホルダ６５０にはベルト走行ガイド６３０が取り付けられ、無端ベルト６２０がスムーズに回転するように構成されている。すなわち、ベルト走行ガイド６３０は、無端ベルト６２０内周面と摺擦するため、静止摩擦係数の小さな材質で形成されている。また、ベルト走行ガイド６３０は、無端ベルト６２０から熱を奪い難いように熱伝導率の低い材質で形成されている。
【００５５】
そして定着ロール６１０は、図示しない駆動モータにより矢印Ｃ方向に回転し、この回転に従動して無端ベルト６２０は、定着ロール６１０の回転方向と反対の方向へ回転する。すなわち、定着ロール６１０が図４における時計方向へ回転するのに対して、無端ベルト６２０は反時計方向へ回転する。
【００５６】
未定着トナー像を有する用紙Ｋは、定着入口ガイド５６０によって導かれて、挟込領域Ｎに搬送される。そして、用紙Ｋが挟込領域Ｎを通過する際に、用紙Ｋ上のトナー像は挟込領域Ｎに作用する圧力と、定着ロール６１０から供給される熱とによって定着される。
【００５７】
本実施形態の定着装置７２では、定着ロール６１０の外周面に倣う凹形状のプレ挟込部材６４１により、プレ挟込部材６４１がない構成に比して、広い挟込領域Ｎを確保される。
【００５８】
また、本実施形態に係る定着装置７２では、定着ロール６１０の外周面に対し突出させて剥離挟込部材６４２を配置することにより、挟込領域Ｎの出口領域において定着ロール６１０の歪みが局所的に大きくなるように構成されている。
【００５９】
このように剥離挟込部材６４２を配置すれば、定着後の用紙Ｋは、剥離挟込領域を通過する際に、局所的に大きく形成された歪みを通過することになるので、用紙Ｋが定着ロール６１０から剥離しやすい。
【００６０】
また、剥離の補助手段として、定着ロール６１０の挟込領域Ｎの下流側に、剥離部材７００が配設されている。剥離部材７００は、剥離バッフル７１０が定着ロール６１０の回転方向と対向する向き（カウンタ方向）に定着ロール６１０と近接する状態でホルダ７２０によって保持されている。
【００６１】
以下、本実施形態に係る定着装置７２に使用される無端ベルト６２０以外の部材について詳細に説明する。
【００６２】
定着部材としての定着ロール６１０としては、その形状、構造、大きさ等について特に制限はなく、目的に応じてそれ自体公知のものの中から選択して使用される。定着ロール６１０は、円筒状のコア６１１と、その表面に形成された弾性層６１２と、更にその弾性層の表面に形成された離型層６１３を備えてなる。
【００６３】
この定着ロール６１０は公知の製造方法で製造され、一般的には円筒状のコア６１１の周りに弾性層６１２を形成する為の金型を配置し、液状ゴムを金型と円筒状コア６１１の隙間に流し込んだ後に加硫し固め、その上で、表面にＰＦＡ等の樹脂スリーブを装着したものが使用される。
【００６４】
円筒状のコア６１１の材質としては、機械的強度に優れ、伝熱性が良好である材質ならば特に制限はないが、例えば、アルミニウム（例えば、Ａ−５０５２材）、ＳＵＳ、鉄、銅等の金属、合金、セラミックス、ＦＲＭなどが挙げられる。本実施形態の定着装置７２では外径φ２５ｍｍ、肉厚０．５ｍｍ、長さ３６０ｍｍの円筒体で構成されている。
【００６５】
弾性層６１２の材質としては、公知の材質の中から選択されるが、耐熱性の高い弾性体であればどの材料を用いてもよい。特に、ゴム硬度が１５から４５°（ＪＩＳ−Ａ）程度のゴム、エラストマー等の弾性体を用いるのが好ましく、例えば、シリコーンゴム、フッ素ゴムなどが挙げられる。
【００６６】
本実施形態においては、これらの材質の中でも、表面張力が小さく、弾性に優れる点でシリコーンゴムが好ましい。該シリコーンゴムとしては、例えば、ＲＴＶシリコーンゴム、ＨＴＶシリコーンゴムなどが挙げられ、具体的には、ポリジメチルシリコーンゴム（ＭＱ）、メチルビニルシリコーンゴム（ＶＭＱ）、メチルフェニルシリコーンゴム（ＰＭＱ）、フルオロシリコーンゴム（ＦＶＭＱ）などが挙げられる。
【００６７】
なお、弾性層６１２の厚みとしては、３ｍｍ以下であることが好ましく、０．５から１．５ｍｍの範囲であることがより好ましい。第１実施形態の定着装置７２では、ゴム硬度が３５°（ＪＩＳ−Ａ）のＨＴＶシリコーンゴムを７２μｍの厚さでコアに被覆している。
【００６８】
離型層６１３の材質としては、トナー画像に対し、適度な離型性を示すものであれば特に制限はなく、例えば、フッ素ゴム、シリコーンゴム、フッ素樹脂、シリコーン樹脂等が挙げられる。これらの材質の中でもフッ素樹脂が好適に挙げられる。
【００６９】
フッ素樹脂としては、例えば、テトラフルオロエチレン−パーフルオロアルキルビニルエーテル共重合体（ＰＦＡ）、テトラフルオロエチレン−パーフルオロメチルビニルエーテル共重合体（ＭＦＡ）、テトラフルオロエチレン−パーフルオロエチルビニルエーテル共重合体（ＥＦＡ）、ポリテトラフルオロエチレン（ＰＴＦＥ）、テトラフルオロエチレン−ヘキサフルオロプロピレン共重合体（ＦＥＰ）、ポリエチレン−テトラフルオロエチレン（ＥＴＦＥ）、ポリフッ化ビニリデン（ＰＶＤＦ）、ポリクロロ三フッ化エチレン（ＰＣＴＦＥ）、フッ化ビニル（ＰＶＦ）等のフッ素樹脂挙げられる。
【００７０】
特に耐熱性、機械特性等の面からポリテトラフルオロエチレン（ＰＴＦＥ）、及びテトラフルオロエチレン−パーフルオロアルキルビニルエーテル共重合体（ＰＦＡ）テトラフルオロエチレン−パーフルオロメチルビニルエーテル共重合体（ＭＦＡ）、テトラフルオロエチレン−パーフルオロエチルビニルエーテル共重合体（ＥＦＡ）が好適に用いられる。
【００７１】
離型層６１３の厚みとしては、好ましくは５から５０μｍ、より好ましくは１０から３０μｍである。離型層６１３の厚みが５μｍ未満であると、用紙端部での定着ロール６１０の歪みに基づく離型層のしわや摩滅が生じやすくなり、一方、５０μｍを超えると、離型層が硬くなり、画像に光沢ムラ等の欠陥が生じる場合が増え、ともに好ましくないからである。
【００７２】
離型層６１３の厚みとしては、通常、１０から１００μｍであり、好ましくは２０から３０μｍである。前記離型層６１３を前記コアの表面に形成する方法としては、特に制限はなく、例えば、押出し成型によって形成されたチューブを被覆する方法が挙げられる。本実施形態の定着装置７２では、厚さ３０μｍのＰＦＡを被覆している。
【００７３】
定着ロール６１０を加熱する加熱源としては、上述のように、例えばハロゲンランプ６６０が用いられ、上記コアの内部に収容する形状、構造のものであれば特に制限はなく、目的に応じて選択される。ハロゲンランプ６６０により加熱された定着ロール６１０の表面温度は、定着ロール６１０に設けられた感温素子６９０により計測され、制御手段によりその温度が一定に制御される。感温素子６９０としては、特に制限はなく、例えば、サーミスタ、温度センサなどが挙げられる。
【００７４】
無端ベルト６２０の内部に配置された圧力パッド６４０は、上述したように、プレ挟込部材６４１と剥離挟込部材６４２とで構成され、バネや弾性体によって定着ロール６１０を、例えば３２ｋｇｆの荷重で押圧するようにホルダ６５０に支持されている。定着ロール６１０側の面は、定着ロール６１０の外周面に倣う凹状曲面で形成されている。また定着時の熱による劣化を防止するという観点からすれば、それぞれの材質は耐熱性を具備するもので構成することが好ましい。
【００７５】
なお、無端ベルト６２０の内部に配置された圧力パッド６４０は、無端ベルト６２０を介して定着ロール６１０を加圧し、無端ベルト６２０と定着ロール６１０との間に、未定着トナー像を保持する用紙Ｋが通過する挟込領域Ｎが形成する機能を有していれば形状や材質に特に制限はなく、さらには圧力パッド６４０に加え、定着ロール６１０に対して加圧しつつ回転する加圧ローラなどを並設してもよい。
【００７６】
プレ挟込部材６４１には、シリコーンゴムやフッ素ゴム等の耐熱性エラストマーや板バネ等の弾性体が用いられ、これらの材質の中でも、弾性に優れる点でシリコーンゴムが好ましい。該シリコーンゴムとしては、例えば、ＲＴＶシリコーンゴム、ＨＴＶシリコーンゴムなどが挙げられ、具体的には、ポリジメチルシリコーンゴム（ＭＱ）、メチルビニルシリコーンゴム（ＶＭＱ）、メチルフェニルシリコーンゴム（ＰＭＱ）、フルオロシリコーンゴム（ＦＶＭＱ）などが挙げられる。硬度の点からＪＩＳ−Ａ硬度１０から４０°のシリコーンゴムが好適に用いられる。弾性体の形状、構造、大きさ等については特に制限はなく、目的に応じて選択される。本実施形態の定着装置７２では、幅１０ｍｍ、厚さ５ｍｍ、長さ３２０ｍｍのシリコーンゴムを用いている。
【００７７】
剥離挟込部材６４２は、ＰＰＳ（ポリフェニレンサルファイド）、ポリイミド、ポリエステル、ポリアミド等の耐熱性を有する樹脂、または鉄、アルミニウム、ＳＵＳ等の金属で形成されている。剥離挟込部材の形状としては、挟込領域Ｎにおける外面形状が一定の曲率半径を有する凸状曲面に形成されている。そして、本実施の形態の定着装置７２では、無端ベルト６２０は、圧力パッドにより定着ロール６１０に４０°の巻き付き角度でラップされ、８ｍｍ幅の挟込領域Ｎを形成している。
【００７８】
低摩擦シート６８０は、無端ベルト６２０内周面と圧力パッド６４０との摺動抵抗（摩擦抵抗）を低減するために設けられ、摩擦係数が小さく、耐摩耗性・耐熱性に優れた材質が適している。
【００７９】
この低摩擦シート６８０の材質としては、金属、セラミックス、樹脂等各種材料が採用されるが、具体的には、耐熱性樹脂であるフッ素樹脂、ポリエーテルサルホン（ＰＥＳ）、ポリブチレンテレフタレート（ＰＢＴ）、液晶ポリマー（ＬＣＰ）、ポリフェニレンスルフィド（ＰＰＳ）、ポリエチレンテレフタレート（ＰＥＴ）等の他、６−ナイロンあるいは６，６−ナイロンのナチュラル材や、これらにカーボンやガラス繊維等を添加した材料が用いられる。
【００８０】
この中でも無端ベルト６２０との接触面側が、無端ベルト６２０内面との摺動抵抗が小さくかつ潤滑剤が保持される表面に微細な凹凸形状を有するフッ素樹脂シートが好ましい。
【００８１】
具体的には、シンタード成型したＰＴＦＥ樹脂シート、テフロン（登録商標）を含浸させたガラス繊維シート、またガラス繊維にフッ素樹脂からなるスカイブフィルムシートを加熱融着サンドした積層シートやあるいはフッ素樹脂シートに筋状の凹凸を設けたもの等が用いられる。
【００８２】
なお、低摩擦シート６８０は、プレ挟込部材６４１や剥離挟込部材６４２と別体に構成しても、プレ挟込部材６４１や剥離挟込部材６４２と一体的に構成しても、いずれでもよい。
【００８３】
さらに、ホルダ６５０には、定着装置７２の長手方向に亘って潤滑剤塗布部材６７０が配設されている。潤滑剤塗布部材６７０は、無端ベルト６２０内周面に対して接触するように配置され、潤滑剤を適量供給する。これにより、無端ベルト６２０と低摩擦シート６８０との摺動部に潤滑剤を供給し、低摩擦シート６８０を介した無端ベルト６２０と圧力パッドとの摺動抵抗をさらに低減して、無端ベルト６２０の円滑な回転を図っている。また、無端ベルト６２０の内周面や低摩擦シート６８０表面の摩耗を抑制する効果も有している。
【００８４】
潤滑剤としてはシリコーンオイルが好ましく、シリコーンオイルとしてはジメチルシリコーンオイル、有機金属塩添加ジメチルシリコーンオイル、ヒンダードアミン添加ジメチルシリコーンオイル、有機金属塩およびヒンダードアミン添加ジメチルシリコーンオイル、メチルフェニルシリコーンオイル、アミノ変性シリコーンオイル、有機金属塩添加アミノ変性シリコーンオイル、ヒンダードアミン添加アミノ変性シリコーンオイル、カルボキシ変性シリコーンオイル、シラノール変性シリコーンオイル、スルホン酸変性シリコーンオイル等が用いられるが、濡れ性に優るアミノ変性シリコーンオイルがより好ましい。
なお、本実施形態の画像定着装置７２では、潤滑剤塗布部材６７０により無端ベルト６２０内周面に潤滑剤を供給しているが、潤滑剤塗布部材及び潤滑剤を用いない形態としてもよい。
【００８５】
また、耐熱性により優れた性能が必要な場合、メチルフェニルシリコーンオイルあるいはフッ素オイル（パーフルオロポリエーテルオイル、変性パーフルオロポリエーテルオイル）などを使用することも好適である。なお、耐熱性を向上させるためにシリコーンオイル中に酸化防止剤を添加してもよい。その他固形物質と液体とを混合させた合成潤滑油グリース、例えばシリコーングリス、フッ素グリス等、さらにはこれらを組み合わせたものも用いられる。本実施形態の定着装置７２では、粘度３００ｃｓのアミノ変性シリコーンオイル（ＫＦ９６：信越化学（株）製）を用いている。
【００８６】
また、ベルト走行ガイド６３０は、上述したように、無端ベルト６２０の内周面と摺擦するため、摩擦係数が低く、かつ、無端ベルト６２０から熱を奪い難いように熱伝導率が低い材質が適しており、ＰＦＡやＰＰＳ等の耐熱性樹脂が用いられる。
【００８７】
なお、本実施形態の画像形成装置１０１では、定着装置７２の無端ベルト６２０として上記実施形態の無端ベルトを用いているが、中間転写ベルト８６として上記実施形態の無端ベルトが用いられてもよい。
【００８８】
＜第２実施形態＞
第２実施形態の画像形成装置は、上記第１実施形態の画像形成装置１０１内に備えられた定着装置７２の代わりに、加熱源を備えた定着ベルト（前記実施形態の無端ベルト）と加圧ロールと備えた定着装置を用いた形態である。なお、定着装置が異なること以外の事項については、上記と同様であるため説明を省略する。
【００８９】
―定着装置（画像定着装置）―
図５は、本実施形態の定着装置の概略構成図である。なお、第１実施形態に係る定着装置と同様な構成については、同様の符号を用い、ここではその詳細な説明を省略する。
【００９０】
図５に示すように、第２実施形態に係る定着装置９００は、無端ベルトとしての定着ベルト９２０と、回転駆動する回転体の一例としての加圧ロール９１０とを備えて構成されている。定着ベルト９２０は、上述した無端ベルト６２０と同様に構成されている。
【００９１】
そして、定着ベルト９２０が用紙Ｋのトナー像保持面側に配置されるとともに、定着ベルト９２０の内側には、加熱手段の一例としての抵抗発熱体であるセラミックヒータ８２０が配設され、セラミックヒータ８２０から挟込領域Ｎに熱を供給するように構成している。
【００９２】
セラミックヒータ８２０は、加圧ロール９１０側の面がフラットに形成されている。そして、定着ベルト９２０を介して加圧ロール９１０に加圧される状態で配置され、挟込領域Ｎを形成している。したがって、セラミックヒータ８２０は圧力部材としても機能している。挟込領域Ｎを通過した用紙Ｋは、挟込領域Ｎの出口領域（剥離挟込部）において定着ベルト９２０の曲率の変化によって定着ベルト９２０から剥離される。
【００９３】
さらに、定着ベルト９２０内周面とセラミックヒータ８２０との間には、定着ベルト９２０の内周面とセラミックヒータ８２０との摺動抵抗を小さくするため、低摩擦シート６８０が配設されている。この低摩擦シート６８０は、セラミックヒータ８２０と別体に構成しても、セラミックヒータ８２０と一体的に構成してもよい。  
【００９４】
一方、加圧ロール９１０は定着ベルト９２０に対向するように配置され、図示しない駆動モータにより矢印Ｄ方向に回転し、この回転に従動して定着ベルト９２０が回転するように構成されている。加圧ロール９１０は、コア（円柱状芯金）９１１と、コア９１１の外周面に被覆した耐熱性弾性層９１２と、さらに耐熱性樹脂被覆または耐熱性ゴム被覆による離型層９１３とが積層されて構成され、必要に応じて各層はトナーのオフセット対策としてカーボンブラックなどの添加により半導電性化されている。
【００９５】
また、剥離の補助手段として、定着ベルト９２０の挟込領域Ｎの下流側に、剥離部材７００を配設してもよい。剥離部材７００は、剥離バッフル７１０が定着ベルト９２０の回転方向と対向する向き（カウンタ方向）に定着ベルト９２０と近接する状態でホルダ７２０によって保持されている。
【００９６】
未定着トナー像を有する用紙Ｋは、図示しない定着入口ガイドによって定着装置９００の挟込領域Ｎに導かれる。用紙Ｋが挟込領域Ｎを通過する際には、用紙Ｋ上のトナー像は、挟込領域Ｎに作用する圧力と、定着ベルト９２０側のセラミックヒータから供給される熱とによって定着される。
【００９７】
ここで、本実施形態の定着装置９００においては、加圧ロール９１０は、両端部の外径が中央部の外径よりも大きい逆クラウン形状（フレア形状）に形成されるとともに、定着ベルト９２０も、内面に凹凸形状を有し、この凹凸形状は挟込領域においては前記加圧ロール９１０の表面形状に沿った形状に広がり変形するように構成されている。このように構成することによって、用紙が挟込領域を通過するに際して、加圧ロール９１０による用紙への中央部から両端部に向かって幅方向に引張力が作用することによって用紙が伸びるのとともに定着ベルト９２０の表面幅方向の長さも伸びる。
【００９８】
このため、本実施形態の定着装置９００でも、中央部から両端部に亘る全領域において、定着ベルト９２０は用紙Ｋに対してスリップを抑制される。
【００９９】
なお、加熱源としてはセラミックヒータ８２０以外に、定着ベルト９２０内部に設けたハロゲンランプであったり、あるいは定着ベルト９２０内部あるいは外部に設けた電磁誘導コイルによる電磁誘導発熱を利用したものであったりしてもかまわない。
【０１００】
また、定着ベルト９２０内部にフラットな圧力部材に加え加圧ロール９１０に対して加圧しつつ回転する加圧ローラなどを並設してもよい。
【０１０１】
＜第３実施形態＞
次に、前記実施形態の無端ベルトを、用紙搬送ベルトとして用いた第３実施形態の画像形成装置について説明する。
図６は、第３実施形態に係る画像形成装置を示す概略図である。図６に示す画像形成装置において、ユニットＹ、Ｍ、Ｃ、ＢＫは、矢印の時計方向に回転するように、それぞれ感光体ドラム２０１Ｙ、２０１Ｍ、２０１Ｃ、２０１ＢＫが備えられる。感光体ドラム２０１Ｙ、２０１Ｍ、２０１Ｃ、２０１ＢＫの周囲には、帯電ロール２０２Ｙ、２０２Ｍ、２０２Ｃ、２０２ＢＫと、露光器２０３Ｙ、２０３Ｍ、２０３Ｃ、２０３ＢＫと、各色現像装置（イエロー現像装置２０４Ｙ、マゼンタ現像装置２０４Ｍ、シアン現像装置２０４Ｃ、ブラック現像装置２０４ＢＫ）と、感光体ドラム清掃部材２０５Ｙ、２０５Ｍ、２０５Ｃ、２０５ＢＫとがそれぞれ配置されている。
【０１０２】
ユニットＹ、Ｍ、Ｃ、ＢＫは、用紙搬送ベルト２０６に対して４つ並列に、ユニットＢＫ、Ｃ、Ｍ、Ｙの順に配置されているが、ユニットＢＫ、Ｙ、Ｃ、Ｍの順等、画像形成方法に合わせて適当な順序が設定される。
【０１０３】
用紙搬送ベルト２０６は、ベルト支持ロール２１０、２１１、２１２、２１３によって内面側から張架され、画像形成装置用のベルト張架装置２２０を形成している。該用紙搬送ベルト２０６は、矢印の反時計方向に感光体ドラム２０１Ｙ、２０１Ｍ、２０１Ｃ、２０１ＢＫと同じ周速度をもって回転するようになっており、ベルト支持ロール２１２、２１３の中間に位置するその一部が感光体ドラム２０１Ｙ、２０１Ｍ、２０１Ｃ、２０１ＢＫとそれぞれ接するように配置されている。用紙搬送ベルト２０６は、ベルト用清掃部材２１４が備えられている。
【０１０４】
転写ロール２０７Ｙ、２０７Ｍ、２０７Ｃ、２０７ＢＫは、用紙搬送ベルト２０６の内側であって、用紙搬送ベルト２０６と感光体ドラム２０１Ｙ、２０１Ｍ、２０１Ｃ、２０１ＢＫとが接している部分に対向する位置にそれぞれ配置され、感光体ドラム２０１Ｙ、２０１Ｍ、２０１Ｃ、２０１ＢＫと、用紙搬送ベルト２０６を介してトナー画像を用紙（被転写体）２１６に転写する転写領域を形成している。転写ロール２０７Ｙ、２０７Ｍ、２０７Ｃ、２０７ＢＫは、図６に示すとおり、感光体ドラム２０１Ｙ、２０１Ｍ、２０１Ｃ、２０１ＢＫの直下に配置していても、直下からずれた位置に配置してもよい。
【０１０５】
定着装置２０９は、用紙搬送ベルト２０６と感光体ドラム２０１Ｙ、２０１Ｍ、２０１Ｃ、２０１ＢＫとのそれぞれの転写領域を通過した後に搬送されるように配置されている。
【０１０６】
用紙搬送ロール２０８により、用紙２１６は用紙搬送ベルト２０６に搬送される。
【０１０７】
図６に示す第３の実施形態に係る画像形成装置において、ユニットＢＫにおいては、感光体ドラム２０１ＢＫを回転駆動させる。これと連動して帯電ロール２０２ＢＫが駆動し、感光体ドラム２０１ＢＫの表面を目的の極性・電位に帯電させる。表面が帯電された感光体ドラム２０１ＢＫは、次に、露光器２０３ＢＫによって像様に露光され、その表面に静電潜像が形成される。
【０１０８】
続いて該静電潜像は、ブラック現像装置２０４ＢＫによって現像される。すると、感光体ドラム２０１ＢＫの表面にトナー画像が形成される。なお、このときの現像剤は一成分系のものでもよいし二成分系のものでもよい。
【０１０９】
このトナー画像は、感光体ドラム２０１ＢＫと用紙搬送ベルト２０６との転写領域を通過し、用紙２１６が静電的に用紙搬送ベルト２０６に吸着して転写領域まで搬送され、転写ロール２０７ＢＫから印加される転写バイアスによって形成される電界により、用紙２１６の表面に順次転写される。
【０１１０】
この後、感光体ドラム２０１ＢＫ上に残存するトナーは、感光体ドラム清掃部材２０５ＢＫによって清掃・除去される。そして、感光体ドラム２０１ＢＫは、次の画像転写に供される。
【０１１１】
以上の画像転写は、ユニットＣ、ＭおよびＹでも上記の方法によって行われる。
【０１１２】
転写ロール２０７ＢＫ、２０７Ｃ、２０７Ｍおよび２０７Ｙによってトナー画像を転写された用紙２１６は、さらに定着装置２０９に搬送され、定着が行われる。
以上により用紙上に所望の画像が形成される。
【実施例】
【０１１３】
以下、実施例を交えて本発明を詳細に説明するが、以下に示す実施例のみに本発明は限定されるものではない。
【０１１４】
［測定方法］
＜ｔａｎδ値の測定方法＞
測定装置としてレオバイブロン（エーアンドデイ社製）を用い、測定サンプルをパラレルプレートにセットし、ノーマルフォースを０とした後に、１０Ｈｚの振動周波数で正弦波振動を与え、−５０℃から２００℃で測定する。
【０１１５】
なお、基材に表面層が形成された無端ベルトから、測定サンプルとして表面層を取り出す方法としては、例えば、表面層を剥ぎ取る方法がある。具体的には、例えば、剥ぎ取ったポリマー粉をあつめて、ティー・エイ・インスツルメント社製のＲＳＡＩＩＩなどでＤＭＡ測定（動的粘弾性測定）をすれば、ｔａｎδが求められる。
【０１１６】
また、基材に表面層が形成された無端ベルトにおける、表面層のｔａｎδ値を測定する方法としては、例えば、測定装置としてＤＭＡ（動的粘弾性）測定装置（例えば、上記ティー・エイ・インスツルメント社製のＲＳＡＩＩＩ等）を用い、基材と表面層とが重なったままの２つのピークのあるデータ（ｔａｎδ値）から、基材のデータ（ｔａｎδ値）ではないピークを見ることでも表面層のｔａｎδが求まる。
【０１１７】
［実施例Ａ１］
＜基材の製造＞
芯体として、外径３０．０ｍｍ、長さ５００ｍｍ、肉厚２ｍｍのアルミ製円筒を用い、この表面にブラスト処理を施した後、更に芯体表面にはシリコーン系離型剤（商品名：ＫＳ７００、信越化学（株）製）を塗布して、２７０℃で１時間、焼き付け処理した。
【０１１８】
次に芯体表面へ、ＰＩ（ポリイミド）前駆体のＮ−メチルピロリドン溶液（商品名：Ｕワニス、宇部興産（株）製、固形分濃度：１８％、粘度：５Ｐａ・ｓ）をフローコーティング（螺旋巻き塗布）法により厚さ１１０μｍに塗布した後、１１０℃で４０分間回転させながら乾燥したのち、３３０℃で２０分焼成することにより、膜厚６０μｍの基材（ポリイミド樹脂製）を製造した。
【０１１９】
＜表面層の形成＞（シロキサン系、ｔａｎδ値が１．０に近い最適値）
―表面層用塗料の調整―
下記構造式（１）で示される化合物（Ａ液、重量平均分子量：２００００）、及び下記構造式（２）で示される化合物（Ｂ液、重量平均分子量：４０００、ｙ／ｚ＝２）を用意した。
上記Ａ液７５質量部と、上記Ｂ液２５質量部と、を混合し、表面層用塗料を調整した。
【０１２０】
【化１】
2010197579.tif 000002
【０１２１】
【化２】
2010197579.tif 000003
【０１２２】
―表面層の形成―
上記において製造したポリイミド樹脂製の基材の表面に、上記組成の表面層用塗料を、乾燥後の塗膜の厚さが３０μｍになるように塗布し、乾燥後、９０℃で１時間、その後１３０℃で１時間保持することにより、表面層を焼成した。
室温（２５℃）に冷却後、無端ベルトを芯体表面から取り外し、両端部をカットすることにより、基材の外周に膜厚３０μｍの表面層が形成された、幅３６０ｍｍの無端状の無端ベルトＡ１を得た。無端ベルトの表面層のｔａｎδピーク温度（Ｔ℃）及び各温度におけるｔａｎδ値を表１に示す。
【０１２３】
［比較例Ａ２］
Ａ液を５５質量部、Ｂ液を４５質量部、に変更した以外は、無端ベルトＡ１と同様にして無端ベルトＡ２を得た。無端ベルトの表面層のｔａｎδピーク温度（Ｔ℃）及び各温度におけるｔａｎδ値を表１に示す。
【０１２４】
［実施例Ｂ１］
表面層用塗料を以下のように調整した以外は、無端ベルトＡ１と同様にして無端ベルトＢ１を得た。無端ベルトの表面層のｔａｎδピーク温度（Ｔ℃）及び各温度におけるｔａｎδ値を表１に示す。
【０１２５】
―表面層用塗料の調整―
・ポリイソシアネート溶液（日本ポリウレタン工業株式会社製、商品名：コロネートＨＸ）  ：  ９．１質量部
・ポリオール溶液（日本ポリウレタン工業株式会社製、商品名：ニッポラン１５２）  ：  ９０．９質量部
上記成分を混合し、触媒としてジブチルチンジラウレートを１００ｐｐｍとなるように添加し、表面層用塗料を調整した。
【０１２６】
［比較例Ｂ２］
コロネートＨＸとニッポラン１５２の添加量をそれぞれ８３．１質量部と１６．９質量部に変更した以外は、無端ベルトＢ１と同様にして、無端ベルトＢ２を得た。無端ベルトの表面層のｔａｎδピーク温度（Ｔ℃）及び各温度におけるｔａｎδ値を表１に示す。
【０１２７】
［評価方法］
＜耐傷性の評価方法＞
得られた無端ベルトの耐傷性は、以下のようにして評価した。
無端ベルトを用いて全面ベタの画像形成を１００００枚行った。画像形成後、無端ベルト上における紙端傷の有無を目視で確認した。
【０１２８】
なお、耐傷性の評価基準は以下の通りであり、評価結果を表１に示す。
―評価基準―
Ｇ１：傷がない
Ｇ２：０．５μｍ以下の浅い傷がある
Ｇ３：０．５μｍ以上の深さの傷あり
【０１２９】
＜離型性の評価方法＞
得られた無端ベルトの離型性は、以下のようにして評価した。
無端ベルトを用いて全面ベタの画像形成を１００００枚行った。画像形成後、形成された画像を目視で確認し、定着ローラに設置した剥離つめに引っかかった痕跡のあるものを×とし、ないものを○とした。
【０１３０】
【表１】
2010197579.tif 000004
【０１３１】
表１の結果より、実施例では、比較例に比べ、耐傷性が良好であることが分かる。
【符号の説明】
【０１３２】
１     無端ベルト
２     基材
３     表面層
７２   定着装置
７５   ２次転写ロール
７８   レーザー発生装置
７９   感光体
８０   １次転写ロール
８３   帯電ロール
８５   現像器
８６   中間転写ベルト
１０１ 画像形成装置
２０１Ｙ、２０１Ｍ、２０１Ｃ、２０１ＢＫ  感光体ドラム
２０２Ｙ、２０２Ｍ、２０２Ｃ、２０２ＢＫ  帯電ロール
２０３Ｙ、２０３Ｍ、２０３Ｃ、２０３ＢＫ  露光器
２０４Ｙ      イエロー現像装置
２０４Ｍ      マゼンタ現像装置
２０４Ｃ      シアン現像装置
２０４ＢＫ    ブラック現像装置
２０６ 用紙搬送ベルト
２０７Ｙ、２０７Ｍ、２０７Ｃ、２０７ＢＫ  転写ロール
２０９ 定着装置
２１６ 用紙
６１０ 定着ロール
６２０ 無端ベルト
９００ 定着装置
９１０ 加圧ロール
９２０ 定着ベルト
Ｋ     用紙
【図１】
2010197579.tif 000005
【図２】
2010197579.tif 000006
【図３】
2010197579.tif 000007
【図４】
2010197579.tif 000008
【図５】
2010197579.tif 000009
【図６】
2010197579.tif 000010